(57)【要約】  本発明は、表示素子（２０）を被覆するように構成されたカバーガラスシート（１０）であって、（ｉ）両方とも１２ｍｍの評価長さにおいて且つカットオフ波長が０．８ｍｍであるガウシアンフィルタを用いて測定される０．１２μｍ以上の第一の算術振幅値Ｒａ１（Ｒａ１≧０．１２μｍ）及び４５μｍ以上の第一の間隔値Ｒｓｍ１（Ｒｓｍ１≧４５μｍ）によって規定される表面粗さを有し、且つ１０％以下の第一の透過ヘイズ値Ｈａｚｅ１及び第一の透明度値Ｃｌａｒｉｔｙ１を有する第一のテクスチャ表面（１）と、（ｉｉ）第二の透過ヘイズ値Ｈａｚｅ２を有する第二のテクスチャ表面（２）とを有するカバーガラスシート（１０）に関する。第二のテクスチャ表面の第二の透過ヘイズ値Ｈａｚｅ２は、最大ヘイズ値ＨａｚｅＭａｘ以下であり（Ｈａｚｅ２≦ＨａｚｅＭａｘ）、ここで、ＨａｚｅＭａｘ＝４．９９−８．１３×１０−１（Ｈａｚｅ１）＋４．６７×１０−２（Ｃｌａｒｉｔｙ１）％  式（Ａ）である。【選択図】図１
2021533415.tif 000002
【特許請求の範囲】
【請求項１】
表示素子（２０）を被覆するように構成されたカバーガラスシート（１０）であって、
（ｉ）１２ｍｍの評価長さにおいて且つカットオフ波長が０．８ｍｍであるガウシアンフィルタを用いて測定される０．１２μｍ以上の第一の算術振幅値Ｒａ１（Ｒａ１≧０．１２μｍ）及び４５μｍ以上の第一の間隔値Ｒｓｍ１（Ｒｓｍ１≧４５μｍ）によって規定される表面粗さを有し、且つ１０％以下の第一の透過ヘイズ値Ｈａｚｅ１（Ｈａｚｅ１≦１０％）及び第一の透明度値Ｃｌａｒｉｔｙ１を有する第一のテクスチャ表面（１）と、
（ｉｉ）第二の透過ヘイズ値Ｈａｚｅ２を有する第二のテクスチャ表面（２）と
を有するカバーガラスシート（１０）において、
前記第二の透過ヘイズ値Ｈａｚｅ２は、最大ヘイズ値ＨａｚｅＭａｘ以下であり（Ｈａｚｅ２≦ＨａｚｅＭａｘ）、ここで、
ＨａｚｅＭａｘ＝４．９９−８．１３×１０−１（Ｈａｚｅ１）＋４．６７×１０−２（Ｃｌａｒｉｔｙ１）％  ［式（Ａ）］
であることを特徴とするカバーガラスシート（１０）。
【請求項２】
前記第二のテクスチャ表面は、１２ｍｍの評価長さにおいて且つカットオフ波長が０．８ｍｍであるガウシアンフィルタを用いて測定される０．０８μｍ以上の第二の算術振幅値Ｒａ２（Ｒａ２≧０．０８μｍ）及び４５μｍ以上の第二の間隔値Ｒｓｍ２（Ｒｓｍ２≧４５μｍ）によって規定される表面粗さを有する、請求項１に記載のカバーガラスシート。
【請求項３】
前記第一の算術振幅値Ｒａ１は、０．１２μｍ≦Ｒａ１≦０．５μｍの範囲、好ましくは０．１２μｍ≦Ｒａ１≦０．２５μｍの範囲、より好ましくは０．１５μｍ≦Ｒａ１≦０．２５μｍの範囲である、請求項１又は２に記載のカバーガラスシート。
【請求項４】
前記第二の算術振幅値Ｒａ２は、０．０８μｍ≦Ｒａ２≦０．５μｍの範囲、好ましくは０．０８μｍ≦Ｒａ２≦０．２５μｍの範囲、より好ましくは０．０９μｍ≦Ｒａ２≦０．２５μｍの範囲である、請求項１〜３の何れか一項に記載のカバーガラスシート。
【請求項５】
前記第一の間隔値Ｒｓｍ１は、４５μｍ≦Ｒｓｍ１≦２００μｍの範囲、好ましくは４５μｍ≦Ｒｓｍ１≦１００μｍの範囲、より好ましくは５０μｍ≦Ｒｓｍ１≦１００μｍの範囲である、請求項１〜４の何れか一項に記載のカバーガラスシート。
【請求項６】
前記第二の間隔値Ｒｓｍ２は、４５μｍ≦Ｒｓｍ２≦２００μｍの範囲、好ましくは４５μｍ≦Ｒｓｍ２≦１００μｍの範囲、より好ましくは５０μｍ≦Ｒｓｍ２≦１００μｍの範囲である、請求項１〜５の何れか一項に記載のカバーガラスシート。
【請求項７】
前記第二のテクスチャ表面は、５０ＳＧＵ〜１２０ＳＧＵの範囲、好ましくは６０ＳＧＵ〜１１０ＳＧＵの範囲である、６０°での光沢値を有する、請求項１〜６の何れか一項に記載のカバーガラスシート。
【請求項８】
ＨａｚｅＭａｘ＝３．２１−８．１３×１０−１（Ｈａｚｅ１）＋４．６７×１０−２（Ｃｌａｒｉｔｙ１）％  ［式（Ｂ）］、好ましくはＨａｚｅＭａｘ＝０．５４−８．１３×１０−１（Ｈａｚｅ１）＋４．６７×１０−２（Ｃｌａｒｉｔｙ１）％  ［式（Ｃ）］である、請求項１〜７の何れか一項に記載のカバーガラスシート。
【請求項９】
前記第一のテクスチャ表面の前記第一の透過ヘイズ値Ｈａｚｅ１は、８％以下（Ｈａｚｅ１≦８％）、好ましくは５％以下（Ｈａｚｅ１≦５％）である、請求項１〜８の何れか一項に記載のカバーガラスシート。
【請求項１０】
前記第二のテクスチャ表面の前記第二の透過ヘイズ値Ｈａｚｅ２は、８％以下（Ｈａｚｅ２≦８％）、好ましくは５％以下（Ｈａｚｅ２≦５％）である、請求項１〜９の何れか一項に記載のカバーガラスシート。
【請求項１１】
表示素子（２０）と、請求項１〜１０の何れか一項に記載のカバーガラスシート（１０）とを含む表示装置（３０）であって、前記カバーガラスシートの前記第一のテクスチャ表面（１）が前記表示素子と対向するように構成される、表示装置（３０）。
【請求項１２】
前記表示素子は、表示表面を有し、前記カバーガラスシートの前記第一のテクスチャ表面は、前記カバーガラスシートの前記第一のテクスチャ表面の少なくとも一部にわたって前記表示表面と直接接触する、請求項１１に記載の表示装置。
【請求項１３】
前記表示表面は、算術振幅値Ｒａｄによって規定される表面粗さを有し、前記直接接触は、前記カバーガラスシートの前記第一のテクスチャ表面と前記表示表面との間の接触領域にわたる平均距離Ｄａｖが前記第一の算術振幅値Ｒａ１と前記算術振幅値Ｒａｄとの合計値以下である（Ｄａｖ≦（Ｒａ１＋Ｒａｄ））ようなものである、請求項１２に記載の表示装置。
【請求項１４】
請求項１〜１０の何れか一項に記載のカバーガラスシートを製造する方法であって、
（ｉ）前記第一の表面を、１２ｍｍの評価長さにおいて且つカットオフ波長が０．８ｍｍであるガウシアンフィルタを用いて測定される０．１２μｍ以上の第一の算術振幅値Ｒａ１（Ｒａ１≧０．１２μｍ）及び４５μｍ以上の第一の間隔値Ｒｓｍ１（Ｒｓｍ１≧４５μｍ）を得、且つ１０％以下の透過ヘイズ値Ｈａｚｅ１（Ｈａｚｅ１≦１０％）を得るようにテクスチャ加工するステップ、
（ｉｉ）ＡＳＴＭ  Ｄ１００３標準試験方法に従って前記第一のテクスチャ表面の前記透過ヘイズ値Ｈａｚｅ１を測定するステップ、
（ｉｉｉ）ＡＳＴＭ  Ｄ１００３に従って前記第一のテクスチャ表面の前記透明度値Ｃｌａｒｉｔｙ１を測定するステップ、
（ｉｖ）式（Ａ）：
ＨａｚｅＭａｘ＝４．９９−８．１３×１０−１（Ｈａｚｅ１）＋４．６７×１０−２（Ｃｌａｒｉｔｙ１）％  ［式（Ａ）］
により、前記最大ヘイズ値ＨａｚｅＭａｘを計算するステップ、
（ｖ）前記第二の表面を、前記最大ヘイズ値ＨａｚｅＭａｘ以下の透過ヘイズ値Ｈａｚｅ２（Ｈａｚｅ２≦ＨａｚｅＭａｘ）を得るようにテクスチャ加工するステップ
を含む方法。
【発明の詳細な説明】
【技術分野】
【０００１】
本発明は、優れたアンチニュートンリング特性を示し、且つ全体的に低いヘイズを有する、ディスプレイ用途のためのカバーガラスシートに関する。
【背景技術】
【０００２】
タッチディスプレイ用途及びデジタル信号用途は、典型的に、カバーガラスシートからエアギャップによって分離される表示素子を含む。このエアギャップは、通常、カバーガラスシートが表示素子と触れることを防止し、換気を改善するのに役立つ。
【０００３】
近年、表示装置は、大型化している。現在の平均サイズは、約６５インチであり、ディスプレイの将来の平均サイズは、７５インチ、さらにそれを超えるものになると予想される。さらに、市場では、表示装置の全体的重量の軽量化に対する要求がある。その１つの要素は、カバーガラスシートの厚さであり、これは、できるだけ薄く保持されるべきである。
【０００４】
カバーガラスシートの大型化により、より柔軟性の高いカバーガラスシートを提供する技術的問題が生じる。実際、押下圧を同程度とした場合、カバーガラスシートの中央のガラスの屈曲は、ガラスの長さの二乗に比例する。カバーガラスシートを最小厚さに保つことは、ガラスの柔軟性にも寄与する。したがって、このようなカバーガラスシートが表示素子に触れる機会が大幅に減少する。まず、カバーガラスシートと表示素子との間の摩擦は、表示素子の表面を機械的に傷つける。第二に、カバーガラスシートがユーザの指で押下されてカバーガラスシートが表示素子と接触すると、接触部分の周囲にニュートンリングが発生する。
【０００５】
米国特許出願公開第２０１３／０００８７６７号明細書は、タッチパネル用途におけるニュートンリング及びスパークルと呼ばれるグレア現象の技術的問題に対処し、山部を有する複数の構造を格子状に配置することにより、実質的にポリマー樹脂で形成される起伏層を有するアンチニュートンリングシートを提供している。
【０００６】
米国特許出願公開第２０１６／０２２１３１５号明細書は、タッチパネル用途のための積層フィルムを提供することにより、ブロッキング防止、ニュートンリング防止及び鮮明な画像の取得といった技術的問題に対処している。米国特許出願公開第２０１６／０２２１３１５号明細書は、基板と、基板の第一の表面上の屈折率調整層と、反対の表面上の透明導電層と、第二の表面上における、平均凸間間隔が４００ｎｍ以下である微細凹凸構造層とを含む積層体の使用を教示している。
【０００７】
特開第２０１２２５２０３８号公報は、アンチグレア特性又はアンチニュートンリング特性を改善でき、白色化を生じさせずに鮮鋭な画像を表示できる光学フィルムを開示している。このような光学フィルムは、透明フィルム及び表面フィルム上に形成されたハードコート層を含み、突出部頂点間の平均間隔Ｓｍが６００〜１５００μｍの範囲であり、算術平均粗さＲａが０．０４〜０．２μｍである不規則構造がハードコート層の上に形成される。ハードコート層は、硬化性樹脂の前駆体と、特定の粒径及び粒子長さのセルロースナノファイバとを含む組成物を硬化させることによって形成される。
【０００８】
しかしながら、これらの技術の何れも、シート全体に関して低ヘイズ特性（特にヘイズ＜１０％）を保ちながら、アンチニュートンリング特性を提供するカバーガラスシートを提供する技術的問題に対処していない。
【発明の概要】
【０００９】
本発明は、表示素子を被覆するように構成されたカバーガラスシートであって、
（ｉ）両方とも１２ｍｍの評価長さにおいて且つカットオフ波長が０．８ｍｍであるガウシアンフィルタを用いて測定される０．１２μｍ以上の第一の算術振幅値Ｒａ１（Ｒａ１≧０．１２μｍ）及び４５μｍ以上の第一の間隔値Ｒｓｍ１（Ｒｓｍ１≧４５μｍ）によって規定される表面粗さを有し、且つ１０％以下の第一の透過ヘイズ値Ｈａｚｅ１（Ｈａｚｅ１≦１０％）及び第一の透明度値Ｃｌａｒｉｔｙ１を有する第一のテクスチャ表面と、
（ｉｉ）第二のテクスチャ表面と
を有するカバーガラスシートに関する。
【００１０】
本発明のカバーガラスシートの第二のテクスチャ表面は、最大ヘイズ値ＨａｚｅＭａｘ以下の第二の透過ヘイズ値Ｈａｚｅ２を有する（Ｈａｚｅ２≦ＨａｚｅＭａｘ）。ＨａｚｅＭａｘは、式（Ａ）によって計算される。
ＨａｚｅＭａｘ＝４．９９−８．１３×１０−１（Ｈａｚｅ１）＋４．６７×１０−２（Ｃｌａｒｉｔｙ１）％  式（Ａ）
このような条件により、１０％より低い全ヘイズを提供できる。
【００１１】
本発明は、表示素子と、本発明のカバーガラスシートとを含む表示装置であって、カバーガラスシートの第一のテクスチャ表面が表示素子と対向するように構成される表示装置にさらに関する。
【００１２】
本発明は、本発明のカバーガラスシートを製造する方法であって、
（ｉ）第一の表面を、両方とも１２ｍｍの評価長さにおいて且つカットオフ波長が０．８ｍｍであるガウシアンフィルタを用いて測定される０．１２μｍ以上の第一の算術振幅値Ｒａ１（Ｒａ１≧０．１２μｍ）及び４５μｍ以上の第一の間隔値Ｒｓｍ１（Ｒｓｍ１≧４５μｍ）によって規定される表面粗さを得、且つ１０％以下の第一の透過ヘイズ値Ｈａｚｅ１（Ｈａｚｅ１≦１０％）を得るようにテクスチャ加工するステップ、
（ｉｉ）ＡＳＴＭ  Ｄ１００３標準試験方法に従って第一のテクスチャ表面の透過ヘイズ値Ｈａｚｅ１を測定するステップ、
（ｉｉｉ）ＡＳＴＭ  Ｄ１００３に従って第一のテクスチャ表面の透明度値Ｃｌａｒｉｔｙ１を測定するステップ、
（ｉｖ）式（Ａ）
ＨａｚｅＭａｘ＝４．９９−８．１３  １０−１（Ｈａｚｅ１）＋４．６７  １０−２（Ｃｌａｒｉｔｙ１）％  式（Ａ）
により、最大ヘイズ値ＨａｚｅＭａｘを計算するステップ、
（ｖ）第二の表面を、最大ヘイズ値ＨａｚｅＭａｘ以下の第二の透過ヘイズ値Ｈａｚｅ２（Ｈａｚｅ２≦ＨａｚｅＭａｘ）を得るようにテクスチャ加工するステップ
を含む方法にも関する。
【００１３】
実施形態の他の態様及び利点は、説明される実施形態の原理を例として図解している添付の図面と共に以下の詳細な説明を読むことで明らかになるであろう。
【図面の簡単な説明】
【００１４】
【図１】本発明の１つの実施形態による、装置素子及びカバーガラスシートを含む表示装置の断面図を示す。
【発明を実施するための形態】
【００１５】
本発明の目的は、特に大型設計の場合にアンチニュートンリング特性及び低ヘイズを提供する、ディスプレイ用途で使用されるカバーガラスシートを提供することである。本発明の目的は、アンチグレア特性を有するかかるカバーガラスシートを提供することもでもある。
【００１６】
ガラスシートの以下の光学特性は、通常、ガラス用途の設計時に考慮される：
（ａ）直接全光線透過率（又は光の正透過率）。
（ｂ）（ｉ）「透過ヘイズ」及び（ｉｉ）「透明度」を通して測定される拡散光線透過率。本明細書で「ヘイズ」とも呼ばれる透過ヘイズは、広角散乱時の拡散透過率に対応し、「透明度」は、狭角散乱時の拡散透過率に対応する。ヘイズ及び透明度は、特定の光源を用いたＡＳＴＭ標準Ｄ１００３に従って測定できる。
（ｃ）例えば、表面の輝度又は艶（「グレア」とも呼ばれる）を特徴付ける、より詳細には特定の角度、通常、６０°でのＡＳＴＭ標準Ｄ５２３による標準（例えば、認証された黒ガラス標準）に関する表面の鏡面反射率に対応する光沢であり、それは、ＳＧＵ（標準光沢度）で表現される。
【００１７】
ディスプレイ用途のカバーガラスを設計する際、実際には、ヘイズ及びグレア特性の両方が、表示された画像又は文字群の読みやすさを改善又は最適化するために考慮されるべきである。
【００１８】
ガラスシートを通過する光は、不規則性及びガラスシート表面粗さによって影響を受ける可能性があり、これらは、光を異なる方向に散乱させる。光の散乱の程度は、存在する不規則箇所の大きさ及び数並びに表面粗さに依存する。光の散乱は、透過コントラストの喪失による透過ヘイズの原因である。例えば、テクスチャ加工により実現される拡散メカニズムは、光の反射に不利な影響を与える。標準試験方法ＡＳＴＭ  Ｄ  １００３−１１では、散乱する透過光のパーセンテージとしてヘイズを規定しており、その方向は、入射ビームの方向から２．５°より大きい角度だけ偏差する。
【００１９】
グレアは、表面での反射の外的光源、例えば明るい日光又は強い周囲照明条件等に係わる。アンチグレア特性は、光沢光学品質により測定される。アンチグレア特性は、テクスチャ加工等の拡散メカニズムを利用して、表面での反射光を分割する。
【００２０】
したがって、表面のグレア低減とヘイズ低減との間に妥協点があることがわかる。なぜなら、ガラス表面のテクスチャ／粗さを増大させることは、一般に、グレアの所望の低減につながるが、ヘイズが望ましくなく増大するからである。
【００２１】
図１に示されているように、本発明のカバーガラスシート（１０）は、表示素子（２０）と共に使用されて、表示装置（３０）を形成することができる。カバーガラスシートは、典型的に、エアギャップ（４）を画定するスペーサ（３）によって表示素子から分離され、保護フレーム（５）により保護される。一般に、赤外線タッチセンサ（６）が使用され、カバーガラスシートと保護フレームとの間に位置付けられる。
【００２２】
カバーガラスシートは、第一の表面（１）と第二の表面（２）とを有する。表示素子と共に使用される場合、第一の表面は、表示素子と対向し、したがって内側表面とも呼ばれ得る。第二の表面は、表示装置の外部に面しており、外側表面とも呼ばれ得る。カバーガラスシートの第二の外側表面は、カバーシートの厚さの分だけ第一の内側表面から分離される。
【００２３】
ディスプレイ用途の場合、カバーガラスシートの内側表面及び／又は外側表面にテクスチャ加工することによって特定の特性を提供することが知られている。カバーガラスシートの内側表面は、典型的に、アンチニュートンリング特性を提供するためにテクスチャ加工される。カバーガラスシートの外側表面は、一般に、アンチグレア特性及び特定の柔らかい触感を提供するためにテクスチャ加工される。
【００２４】
本発明は、カバーガラスシートの内側表面及び外側表面がそれぞれ特定の対応する方法でテクスチャ加工され得るという驚くべき発見に基づく。内側表面は、高いアンチニュートンリングを提供するためにテクスチャ加工され、外側表面は、それにアンチグレア特性を付与しながら、カバーガラスシート全体に低ヘイズ特性を付与するために、慎重に選択された方法で相応にテクスチャ加工される。
【００２５】
ガラス表面のテクスチャ加工は、実際にその光学特性を変化させ、特定のヘイズ、透明度及び光沢値を特定する。ガラスシートの両面のテクスチャ加工により、全体としてのガラスシートのヘイズ、透明度及び光沢値が特定される。したがって、アンチニュートンリング及びアンチグレア特性間で適切に折り合いをつけるために、本発明のカバーガラスシートの両面のテクスチャ加工は、特にバランスをとりながら、全体としてのカバーガラスシートのヘイズを低い値に保つ必要がある。第一に、カバーガラスシートの内側表面のテクスチャ加工は、高いアンチニュートンリング特性を実現するために行われる。第二に、カバーガラスシートの外側表面は、その後、ディスプレイ用途に求められる良好なアンチグレア特性と共に、カバーガラスシートの最小の全ヘイズを実現するために慎重にテクスチャ加工される。本発明は、カバーガラスシートの外側の第二の面が、すでにテクスチャ加工された内側の第一の表面のヘイズ及び透明度特性を考慮して、最小の全ヘイズが得られるように慎重にテクスチャ加工されるべきであるという驚くべき発見に基づく。
【００２６】
ディスプレイ用途にとって、カバーガラスシートが提供する全透過ヘイズは、１０％未満、好ましくは８％未満、より好ましくは５％未満であることが好ましい。したがって、第一のテスクチャ表面シートの第一の透過ヘイズ値は、１０％以下（Ｈａｚｅ１≦１０％）、好ましくは８％以下（Ｈａｚｅ１≦８％）、より好ましくは５％以下（Ｈａｚｅ１≦５％）である。第二のテクスチャ表面シートの第二の透過ヘイズ値は、好ましくは、８％以下（Ｈａｚｅ２≦８％）、より好ましくは５％以下（Ｈａｚｅ２≦５％）である。
【００２７】
本発明は、全透過ヘイズ値（Ｈａｚｅ  ｔｏｔａｌ）、すなわち両面がテクスチャ加工されたカバーガラスシートの透過ヘイズ値が、カバーガラスシートの第一の面のテクスチャ加工により得られる透過率値（Ｈａｚｅ１）と、カバーガラスシートの第二の表面のテスクチャ加工により得られる透過ヘイズ値（Ｈａｚｅ２）との算術合計ではないという発見に基づく。本発明は、したがって、第二の表面のヘイズ値と第一の表面のヘイズ及び透明度値との間において、このように低い全透過ヘイズ（特に１０％未満）を実現するために満たすべき特定の関係があるという発見に基づく。実際に、カバーガラスシートの第二の外側表面は、カバーガラスシートの第一の内側表面のヘイズ及び透明度値を考慮して、ヘイズ値Ｈａｚｅ２を以下の関係によって得るようにテクスチャ加工すべきである：Ｈａｚｅ２は、最大ヘイズ値ＨａｚｅＭａｘ以下であるべきであり、ＨａｚｅＭａｘは、式（Ａ）：
ＨａｚｅＭａｘ＝４．９９−８．１３×１０−１（Ｈａｚｅ１）＋４．６７×１０−２（Ｃｌａｒｉｔｙ１）％
によって計算される。
【００２８】
本発明は、表示素子を被覆するように構成されたカバーガラスシートであって、表示素子と対向する第一の表面を有するカバーガラスシートに関する。第一の面は、両方とも１２ｍｍの評価長さにおいて且つカットオフ波長が０．８ｍｍであるガウシアンフィルタを用いて測定される０．１２μｍ以上の第一の算術振幅値Ｒａ１（Ｒａ１≧０．１２μｍ）及び４５μｍ以上の第一の間隔値Ｒｓｍ１（Ｒｓｍ１≧４５μｍ）によって規定される表面粗さを呈し、且つ１０％以下の第一の透過ヘイズ値Ｈａｚｅ１（Ｈａｚｅ１≦１０％）が得られるようにテクスチャ加工される。
【００２９】
好ましい実施形態において、第一の算術振幅値Ｒａ１は、０．１２μｍ≦Ｒａ１≦０．５μｍの範囲、好ましくは０．１２μｍ≦Ｒａ１≦０．２５μｍの範囲、より好ましくは０．１５μｍ≦Ｒａ１≦０．２５μｍの範囲である。好ましい実施形態において、第一の間隔値Ｒｓｍ１は、４５μｍ≦Ｒｓｍ１≦２００μｍの範囲、好ましくは４５μｍ≦Ｒｓｍ１≦１００μｍの範囲、より好ましくは５０μｍ≦Ｒｓｍ１≦１００μｍの範囲である。
【００３０】
このようなテクスチャ加工は、高いアンチニュートンリング特性を提供することがわかった。前記テクスチャ内側表面は、したがって、第一の透過ヘイズ値Ｈａｚｅ１及び第一の透明度値Ｃｌａｒｉｔｙ１により特徴付けられる。
【００３１】
本発明のカバーガラスシートの第二の表面は、表示素子と共に使用されて表示装置を形成する場合、表示装置の外部と対向する。第二の表面は、最大ヘイズ値ＨａｚｅＭａｘ以下の第二の透過ヘイズ値Ｈａｚｅ２（Ｈａｚｅ２≦ＨａｚｅＭａｘ）を提供するようにさらにテクスチャ加工され、ここで、
ＨａｚｅＭａｘ＝４．９９−８．１３×１０−１（Ｈａｚｅ１）＋４．６７×１０−２（Ｃｌａｒｉｔｙ１）％  式（Ａ）
である。このような条件により、１０％より低い全ヘイズ値を提供できる。
【００３２】
好ましい実施形態において、８％より低い全ヘイズ値を提供するために、ＨａｚｅＭａｘ値は、式（Ｂ）により計算される。
ＨａｚｅＭａｘ＝３．２１−８．１３×１０−１（Ｈａｚｅ１）＋４．６７×１０−２（Ｃｌａｒｉｔｙ１）％  式（Ｂ）
【００３３】
より好ましい実施形態において、５％より低い全ヘイズ値を提供するために、ＨａｚｅＭａｘ値は、式（Ｃ）により計算される。
ＨａｚｅＭａｘ＝０．５４−８．１３×１０−１（Ｈａｚｅ１）＋４．６７×１０−２（Ｃｌａｒｉｔｙ１）％  式（Ｃ）
【００３４】
前述の式（Ａ）、好ましくは式（Ｂ）、より好ましくは式（Ｃ）により計算される最大ヘイズ値ＨａｚｅＭａｘ以下のヘイズ値Ｈａｚｅ２を得るために慎重にテクスチャ加工される本発明のカバーガラスシートは、驚くべきことに、ヘイズを低い値に保持しながら、アンチニュートンリング及びアンチグレア特性間の適切なバランスを提供する。
【００３５】
好ましい実施形態において、第二のテクスチャ表面は、両方とも１２ｍｍの評価長さにおいて且つカットオフ波長が０．８ｍｍであるガウシアンフィルタを用いて測定される０．０８μｍ以上の第二の算術振幅値Ｒａ２（Ｒａ２≧０．０８μｍ）及び４５μｍ以上の第二の間隔値Ｒｓｍ２（Ｒｓｍ２≧４５μｍ）を有する表面粗さを有する。
【００３６】
別の好ましい実施形態において、算術振幅値Ｒａ２は、０．０８μｍ≦Ｒａ２≦０．５μｍの範囲、好ましくは０．０８μｍ≦Ｒａ２≦０．２５μｍの範囲、より好ましくは０．０９μｍ≦Ｒａ２≦０．２５μｍの範囲である。別の好ましい実施形態において、第二の間隔値Ｒｓｍ２は、４５μｍ≦Ｒｓｍ２≦２００μｍの範囲、好ましくは４５μｍ≦Ｒｓｍ２≦１００μｍの範囲、より好ましくは５０μｍ≦Ｒｓｍ２≦１００μｍの範囲である。
【００３７】
このような算術振幅及び間隔値のガラスカバーの第二の表面のエッチングは、さらに高いアンチグレア特性を提供することがわかった。
【００３８】
ヘイズ及び透明度測定は、２０１１年１１月のＡＳＴＭ標準Ｄ１００３−１１「Ｓｔａｎｄａｒｄ  Ｔｅｓｔ  Ｍｅｔｈｏｄ  ｆｏｒ  Ｈａｚｅ  ａｎｄ  Ｌｕｍｉｎｏｕｓ  Ｔｒａｎｓｍｉｔｔａｎｃｅ  ｏｆ  Ｔｒａｎｓｐａｒｅｎｔ  Ｐｌａｓｔｉｃｓ」に従い、光源Ａを用いて、ヘイズメータで行われる手順Ａによって行われる。この標準試験方法の第７段落を参照されたい。
【００３９】
Ｈａｚｅ１及びＣｌａｒｉｔｙ１は、第一の内側表面が、高いアンチニュートンリング特性を提供するために本発明によりテクスチャ加工されたときにカバーガラスシートについて得られる値である。このような値は、標準試験方法ＡＳＴＭ  Ｄ１００３に従って測定できる。
【００４０】
Ｈａｚｅ２は、第二の外側表面が、高いアンチヘイズ及び好ましくはアンチグレア特性を提供するため本発明によりテクスチャ加工されたときにカバーガラスシートについて得られる値である。
【００４１】
両面がテクスチャ加工されたカバーガラスシートのＨａｚｅ１、Ｈａｚｅ２及びＣｌａｒｉｔｙ１値は、以下の方法によって個別に特定できる。カバーガラスシートの２つのサンプル（又は１つのサンプルを２つの部分に分割したもの）が必要となる。第一のサンプルについて、第一の表面をそのままにし、第二の表面を平滑な表面が得られるまで研磨した。第二のサンプルについて、第二の表面をそのままにし、第一の表面を平滑な表面が得られるまで研磨した。
【００４２】
このような平滑な表面は、表面を、それが０．２ｎｍ以下の算術振幅値Ｒａ０（Ｒａ０≦０．２ｎｍ）を示すまで研磨することによって実現できる。このような低い算術値は、以下のパラメータを使用するカンチレバーでタッピングモードを用いて、Ｂｒｕｋｅｒによって提供されるプロフェッショナルＡＦＭ機器等の原子力顕微鏡設備を介して測定される：Ｔ（カンチレバーの厚さ）は、３．７５μｍと等しく、Ｆ°（カンチレバーの周波数）は、３００ＫＨｚであり、Ｌ（カンチレバーの長さ）は、１２５μｍであり、Ｋ（カンチレバーのばね定数）は、４０Ｎ／ｍであり、Ｗ（カンチレバーの幅）は、３５μｍであり、参考文献ＲＴＥＳＰ−ＭＰＰ−１１１００−１０を参考として使用して測定される。
【００４３】
全透過ヘイズ値Ｈａｚｅｔｏｔは、カバーガラスシートの第一及び第二の表面の両方が本発明によりテクスチャ加工されたときにカバーガラスシートについて得られる値である。このような値は、標準試験方法ＡＳＴＭ  Ｄ１００３に従って測定できる。
【００４４】
本発明は、カバーガラスシートを製造する方法であって、
ｉ．カバーガラスシートの第一の表面を、両方とも１２ｍｍの評価長さにおいて且つカットオフ波長が０．８ｍｍであるガウシアンフィルタを用いて測定される０．１２μｍ以上の第一の算術振幅値Ｒａ１（Ｒａ１≧０．１２μｍ）及び５０μｍ以上の第一の間隔値Ｒｓｍ１（Ｒｓｍ１≧５０μｍ）と、１０％以下の透過ヘイズ値（Ｈａｚｅ１≦１０％）とを得るようにテクスチャ加工するステップ、
ｉｉ．ＡＳＴＭ  Ｄ１００３に従って第一のテクスチャ表面から透過ヘイズ値Ｈａｚｅ１を測定するステップ、
ｉｉｉ．ＡＳＴＭ  Ｄ１００３に従って第一のテクスチャ表面から透明度値Ｃｌａｒｉｔｙ１を測定するステップ、
ｉｖ．式（Ａ）：
ＨａｚｅＭａｘ＝４．９９−８．１３×１０−１（Ｈａｚｅ１）＋４．６７×１０−２（Ｃｌａｒｉｔｙ１）％  式（Ａ）
により、最大ヘイズ値ＨａｚｅＭａｘを計算するステップ、
ｖ．カバーガラスシートの第二の表面を、最大ヘイズ値ＨａｚｅＭａｘ以下のＨａｚｅ２値（Ｈａｚｅ２≦ＨａｚｅＭａｘ）を得るようにテクスチャ加工するステップ
を含む方法にさらに関する。
【００４５】
好ましい実施形態において、カバーガラスシートの第二の表面は、ＨａｚｅＭａｘ以下のＨａｚｅ２値を提供するようにテクスチャ加工され、ＨａｚｅＭａｘは、式（Ｂ）により計算される。
ＨａｚｅＭａｘ＝３．２１−８．１３×１０−１（Ｈａｚｅ１）＋４．６７×１０−２（Ｃｌａｒｉｔｙ１）  式（Ｂ）
【００４６】
より好ましい実施形態において、カバーガラスシートの第二の表面は、ＨａｚｅＭａｘ以下のＨａｚｅ２値を提供するようにテクスチャ加工され、ＨａｚｅＭａｘは、式（Ｃ）により計算される。
ＨａｚｅＭａｘ＝０．５４−８．１３×１０−１（Ｈａｚｅ１）＋４．６７×１０−２（Ｃｌａｒｉｔｙ１）  式（Ｃ）
【００４７】
ガラス表面のテクスチャ加工は、ディスプレイ業界で広く利用されている。テクスチャ加工は、（ｉ）平滑なガラス表面から化学エッチング又はサンドブラストによって材料を取り除くこと、又は（ｉｉ）平滑な表面に例えばスプレー、ポリマーウェブコーティング又はディップコーティングにより粗いコーティングを塗布すること等の幾つかの既知の方法によって製作できる。
【００４８】
本発明によれば、カバーガラスシートの両面がテクスチャ加工される。「エッチング表面」とは、機械的又は化学的方法により侵食され、特定の量のガラス材料が除去され、特定の表面テクスチャ／粗さが付与された表面を意味する。材料の除去が化学反応／侵食（すなわち酸エッチング）により行われる場合、化学エッチングガラスを指す。材料の除去が機械的反応／侵食（すなわちサンドブラスト）により行われる場合、機械エッチングガラスを指す。
【００４９】
本発明によれば、テクスチャ表面は、有利には、実質的にガラス表面の全体にわたり、すなわちガラス表面の少なくとも９０％にわたりテクスチャ加工され得る。
【００５０】
ガラスシートのテクスチャ表面は、通常、その表面テクスチャ又は粗さ、特にＩＳＯ  ４２８７−１９９７の標準において規定されるＲａ及びＲｓｍ値（マイクロメートルで表される）により特徴付けられる。テクスチャ／粗さは、表面の不規則性／パターンが存在する結果である。これらの不規則性は、「山」と呼ばれる突出部と、「谷」と呼ばれる陥凹部とからなる。テクスチャ表面に垂直な断面において、山及び谷は、「ミーンライン（ｍｅａｎ  ｌｉｎｅ）」とも呼ばれる「中心線」の何れの側にも分布される。あるプロファイルにおいて、一定の長さ（「評価長さ」と呼ぶ）に沿った測定に関して、
−  Ｒａ（振幅値）は、テクスチャの平均差、すなわち山と谷との間の差の絶対値の算術平均に対応する。Ｒａは、この平均と「ライン（ｌｉｎｅ）」との間の距離を測定し、それによってテクスチャ表面のパターンの高さの指標が得られる。
−  Ｒｓｍ（間隔値）は、「ミーンライン」を通るプロファイルの２つの連続する通過点間の平均距離であり、これによって「山」間の平均距離及びしたがってパターンの幅の平均値が得られる。
【００５１】
本発明による粗さ値は、２Ｄプロファイルを用いる粗面計で測定され得る（ＩＳＯ４２８７標準による）。代替的に、３Ｄ粗面計方式（ＩＳＯ  ２５１７８標準による）を使用できるが、２Ｄプロファイルは、分離され、それから、その後、ＩＳＯ４２８７標準で規定されるパラメータにアクセスできる。
【００５２】
本発明によれば、粗さ値は、ガウシアンフィルタで測定され、これは、長波長フィルタであり、プロファイルフィルタλＣとも呼ばれる。これは、プロファイルのうねりの成分から粗さ／テクスチャの成分を分離するために使用される。
【００５３】
本発明によれば、評価長さＬは、粗さを評価するために使用されるプロファイルの長さである。基本長さｌは、評価長さのうち、査定対象のプロファイルを特徴付ける不規則性を識別するために使用される部分である。評価長さＬは、プロファイルの不規則性に依存するｎ個の基本長さｌに分割／カットされる。基本長さｌは、ガウシアンフィルタの「カットオフ」波長に対応する（ｌ＝λＣ）。典型的に、評価長さは、基本長さの少なくとも５倍である。
【００５４】
粗さ測定において、短波長フィルタ（プロファイルフィルタλＳ）も、背景ノイズである非常に短い波長の効果を排除するために一般的に使用される。
【００５５】
本発明の有利な実施形態によれば、カバーガラスシートの第二の表面は、５０〜１２０ＳＧＵの、６０°での光沢値を有する。より好ましくは、ガラスシートは、６０〜１１０ＳＧＵの、６０°での光沢値を有する。
【００５６】
光沢は、表面の輝度又は艶を特徴付け、より詳細には標準（例えば、認証された黒ガラス標準）に関する表面の鏡面反射に対応する。光沢は、２０１７年５月４日付ＡＳＴＭ標準Ｄ５２３−１４「Ｓｔａｎｄａｒｄ  Ｔｅｓｔ  Ｍｅｔｈｏｄ  ｆｏｒ  Ｓｐｅｃｕｌａｒ  Ｇｌｏｓｓ」に従って６０°の特定の角度で測定され、ＳＧＵ（標準光沢度）で表される。
【００５７】
本発明は、表示素子と、上述のカバーガラスシートとを含む表示装置であって、カバーガラスシートの第一のテクスチャ表面が表示素子と対向するように構成される表示装置にも関する。
【００５８】
カバーガラスシートは、典型的に、エアギャップを画定するスペーサによって表示素子から分離され、保護フレームによって保護される。一般に、赤外線タッチセンサ（６）が使用され、図１に示されるようにカバーガラスシートと保護フレームとの間に配置される。
【００５９】
表示素子は、平滑な、すなわちテクスチャがなく、したがって０．２ｎｍ以下の算術振幅値Ｒａ０（Ｒａ０≦０．２ｎｍ）によって規定される表面粗さを有し得る表示表面を有する。他の実施形態において、表示素子は、テクスチャ加工され、したがって算術振幅値Ｒａｄ及び第一の間隔値Ｒｓｍｄによって規定される表面粗さを有し得る表示表面を有する。
【００６０】
本発明の好ましい実施形態において、表示装置は、カバーガラスシートと表示素子との間のエアギャップがその最小値に限定されるように構成され、より好ましい実施形態において、本発明のテクスチャカバーガラスシートは、表示素子の表面と直接接触する。実際に、驚くべきことに、本発明のガラスシートの内側表面を、０．１２μｍ以上の第一の算術振幅値Ｒａ１（Ｒａ１≧０．１２μｍ）及び４５μｍ以上の第一の間隔値Ｒｓｍ１（Ｒｓｍ１≧４５μｍ）によって規定される表面粗さを提供するようにテクスチャ加工することにより、カバーガラスシートのこのようなテクスチャ内面は、ニュートンリングを発生させず、また表示素子の表面に機械的に損傷を与えることなく、表示素子の表面と直接接触させ得ることがわかった。
【００６１】
別の好ましい実施形態において、カバーガラスシートの第一のテクスチャ表面は、カバーガラスシートの第一のテクスチャ表面の接触領域の少なくとも一部にわたって表示素子の表示表面と直接接触する。好ましくは、直接接触は、カバーガラスシートの第一のテクスチャ表面と表示表面との間の接触領域にわたる平均距離Ｄａｖが、算術振幅値Ｒａ１と算術振幅値Ｒａｄとの和以下である（Ｄａｖ≦（Ｒａ１＋Ｒａｄ））ようなものである。
【００６２】
ガラスカバーシートは、長さ軸Ｘに平行に測定される長さＬにわたって延び、Ｘに垂直な横軸Ｙに平行に測定される幅Ｗにわたって延びる。好ましい実施形態において、接触領域の前記部分は、Ｘ及びＹに平行な平面に投射されたガラスカバーシートの表面の８０％、好ましくは９０％、より好ましくは１００％、さらにより好ましくは１１０％以上である。
【００６３】
表示装置と共に使用されるように構成された場合の、本発明により第一の表面がテクスチャ加工された本発明によるカバーガラスシートは、優れた傷防止特性を示し、表示素子の表示表面を機械的に傷つけない。特に、これは、非常に高い耐摩耗性を示す。
【００６４】
本発明によるカバーガラスシートは、ガラスで作られ、そのマトリクス組成は、特に限定されず、したがって異なるカテゴリに属し得る。ガラスは、ソーダ石灰シリカガラス、アルミノケイ酸ガラス、無アルカリガラス、ホウケイ酸ガラス等であり得る。好ましくは、本発明のガラスシートは、ソーダ石灰ガラス又はアルミノケイ酸ガラスで作られる。
【００６５】
本発明の実施形態によれば、ガラスシートは、ガラス総重量のパーセンテージで表される含有量で以下を含む組成を有する。
ＳｉＯ２  ５５〜８５％
Ａｌ２Ｏ３  ０〜３０％
Ｂ２Ｏ３  ０〜２０％
Ｎａ２Ｏ  ０〜２５％
ＣａＯ  ０〜２０％
ＭｇＯ  ０〜１５％
Ｋ２Ｏ  ０〜２０％
ＢａＯ  ０〜２０％
【００６６】
好ましい実施形態において、ガラスシートは、ガラス総重量のパーセンテージで表される含有量で以下を含む組成を有する。
ＳｉＯ２  ５５〜７８％
Ａｌ２Ｏ３  ０〜１８％
Ｂ２Ｏ３  ０〜１８％
Ｎａ２Ｏ  ５〜２０％
ＣａＯ  ０〜１０％
ＭｇＯ  ０〜１０％
Ｋ２Ｏ  ０〜１０％
ＢａＯ  ０〜５％
【００６７】
より好ましい実施形態において、ガラスシートは、ガラス総重量のパーセンテージで表される含有量で以下を含む組成を有する。
ＳｉＯ２  ６５〜７８％
Ａｌ２Ｏ３  ０〜６％
Ｂ２Ｏ３  ０〜４％
ＣａＯ  ０〜１０％
ＭｇＯ  ０〜１０％
Ｎａ２Ｏ  ５〜２０％
Ｋ２Ｏ  ０〜１０％
ＢａＯ  ０〜５％
【００６８】
このようなソーダ石灰系の基本的なガラス組成には、それほど機械的抵抗力が高くなくても安価であるという利点がある。
【００６９】
理想的には、この最後の実施形態によれば、ガラス組成は、Ｂ２Ｏ３を含まない（それは、意図的に添加されないが、不要な不純物としてわずかな量のみ存在する可能性があることを意味する）。
【００７０】
代替的なより好ましい実施形態において、ガラスシートは、ガラス総重量のパーセンテージで表される含有量で以下を含む組成を有する。
ＳｉＯ２  ５５〜７０％
Ａｌ２Ｏ３  ６〜１８％
Ｂ２Ｏ３  ０〜４％
ＣａＯ  ０〜１０％
ＭｇＯ  ０〜１０％
Ｎａ２Ｏ  ５〜２０％
Ｋ２Ｏ  ０〜１０％
ＢａＯ  ０〜５％
【００７１】
このようなアルミノケイ酸系の基本的なガラス組成には、機械的抵抗力がより高いという利点があるが、ソーダ石灰系より高価である。
【００７２】
理想的には、この最後の実施形態によれば、ガラス組成は、Ｂ２Ｏ３を含まない（それは、意図的に添加されないが、不要な不純物としてわずかな量のみ存在する可能性があることを意味する）。
【００７３】
基本のガラス組成に前述の実施形態を組み合わせることができる本発明の有利な実施形態によれば、ガラスシートは、０．００２〜０．０６ｗｔ％の範囲の含有量の全鉄（Ｆｅ２Ｏ３の表現で表される）を含む組成を有する。全鉄（Ｆｅ２Ｏ３の形態で表される）の含有量が０．０６ｗｔ％以下である場合、目に見える色がほとんどなく、審美的設計の面で高いフレキシビリティを可能にするガラスシートを得ることが可能になる（例えば、スマートフォンの幾つかのガラス要素の白色シルク印刷時に歪みが生じない）。この最小値により、ガラスのコストから見て過剰な損傷を生じさせないことが可能であり、鉄の値が低いと、高額の非常に純度の高い開始材料及びこれらの精製も必要となることが多い。好ましくは、組成は、０．００２〜０．０４ｗｔ％の範囲の含有量の全鉄（Ｆｅ２Ｏ３の形態で表される）を含む。より好ましくは、組成は、０．００２〜０．０２ｗｔ％の範囲の含有量の全鉄（Ｆｅ２Ｏ３の形態で表される）を含む。最も好ましい実施形態において、組成は、０．００２〜０．０１５ｗｔ％の範囲の含有量の全鉄（Ｆｅ２Ｏ３の形態で表される）を含む。
【００７４】
本発明の他の実施形態によれば、Ｆｅ２Ｏ３の含有量に関する上述の実施形態と組み合わせて、ガラスは、ガラスの総重量のパーセンテージで表される例えば０．０００１％≦Ｃｒ２Ｏ３≦０．０６％の含有量のクロミウムを含む組成を有する。好ましくは、ガラスは、例えば、０．００２％≦Ｃｒ２Ｏ３≦０．０６％の含有量のクロミウムを含む組成を有する。このクロミウムの含有量により、より高いＩＲ透過率を有するガラスを得ることができ、したがって、これは、例えば、ガラスシートの表面上の１つ又は複数の物体（例えば、指又はスタイラス）の位置を検出するために平面散乱検出（ＰＳＤ）又は漏れ全反射（ＦＴＩＲ）等の光学ＩＲタッチ技術（又は高いＩＲ放射透過率を必要とする他の何れかの技術）を使用するタッチパネルにおいてガラスシートを使用する場合に有利である。
【００７５】
本発明のガラスシートは、機械引き板ガラス又はフロートガラスシートであり得る。ある実施形態によれば、本発明のガラスシートはフロートガラスシートである。「フロートガラスシート」という用語は、溶融ガラスを還元条件下で溶融錫槽上に注ぎ込むことを含むフロートプロセスにより形成されるガラスシートを意味すると理解されたい。フロートガラスシートは、既知のように、「錫面」、すなわちガラス本体中の、シート表面に近い錫富化面を含む。「錫富化」という用語は、実質的にゼロ（錫を含まない）であってもなくてもよいコアにおけるガラスの組成と比べて錫の濃度が高いことを意味すると理解されたい。したがって、フロートガラスシートは、他のガラス製造プロセスにより得られたシートと、特に例えば深度約１０マイクロメートルの電子マイクロプローブにより測定され得る酸化物含有量によって容易に区別できる。
【００７６】
本発明によるガラスシートは、０．１〜２５ｍｍの厚さを有し得る。有利には、本発明によるガラスシートは、好ましくは、０．１〜６ｍｍの厚さを有する。より好ましくは、重量の面から、本発明によるカバーガラスシートの厚さは、０．１〜２．１ｍｍである。
【００７７】
本発明によるカバーガラスシートは、有利には、プレストレスガラスであり得る。プレストレスガラスとは、熱強化ガラス、熱補強ガラス又は化学強化ガラスを意味する。熱強化ガラスは、ガラス表面を圧縮し、ガラスコアを引っ張ることになる制御された加熱及び冷却を行う方法を用いて熱処理される。この熱処理方法により、ガラスに対して、焼きなましガラスより高いが、熱補強安全ガラスより低い曲げ強さが付与される。
【００７８】
熱補強安全ガラスは、ガラス表面を圧縮し、ガラスコアを引っ張ることになる制御された加熱及び冷却方法を用いて熱処理される。このような応力により、ガラスは、衝撃を受けたときに割れて尖った破片となるのではなく、小さい粒々の粒子状に砕ける。粒々の粒子は、占有者を負傷させにくいか又は物体に損傷を与えにくい。
【００７９】
ガラス製品の化学的強化は、熱誘導イオン交換であり、ガラスの表面層のより小さいアルカリ性ナトリウムイオンが、より大きいイオン、例えばアルカリ性カリウムイオンに置き換えられることを伴う。より大きいイオンが、それまでナトリウムイオンが占めていた小さい結合位置に「楔状に入り込む」ため、ガラスにより大きい表面圧縮応力が発生する。このような化学処理は、一般に、温度及び時間を精密に制御しながら、より大きいイオンの１つ又は複数の溶融塩を含むイオン交換溶融槽内にガラスを浸漬させることによって行われる。アルミノケイ酸ガラス組成、例えばＡｓａｈｉ  Ｇｌａｓｓ  Ｃｏ．の製品ＤｒａｇｏｎＴｒａｉｌ（登録商標）シリーズに含まれるもの又はＣｏｒｎｉｎｇ  Ｉｎｃ．の製品Ｇｏｒｉｌｌａ（登録商標）シリーズに含まれるものは、化学的強化にとって非常に効率が良いことがわかっている。
【００８０】
利用分野、所期の用途及び／又は所望の特性に応じて、各種の層／処理を本発明のカバーガラスシートに対してカバーガラスシートの片面又は両面に堆積させる／実行することができる。このような場合、全透過ヘイズＨａｚｅｔｏｔは、層／処理を含むガラスシート全体について考慮される。
【００８１】
本発明の１つの実施形態によれば、ガラスシートは、少なくとも１つの透明な導電性の薄い層で被覆される。本発明による透明な導電性の薄い層は、例えば、ＳｎＯ２：Ｆ、ＳｎＯ２：Ｓｂ又はＩＴＯ（インジウム錫酸化物）、ＺｎＯ：Ａｌ又はＺｎＯ：Ｇａにも基づく層であり得る。
【００８２】
本発明の他の実施形態によれば、ガラスシートは、少なくとも１つの反射防止層で被覆される。有利には、この実施形態によれば、カバーガラスシートは、第二のテクスチャ表面上において前記反射防止層で被覆される。この実施形態は、本発明のカバーガラスシートがスクリーンのフロントカバーとして使用される場合に有利である。本発明による反射防止層は、例えば、低屈折率の多孔質シリカに基づく層であり得るか、又は複数の層（スタック）、特に低い屈折率と高い屈折率との層を交互に含み、低い屈折率の層で終わる誘電材料層のスタックで構成され得る。
【００８３】
また別の実施形態によれば、ガラスシートは、少なくとも１つの指紋防止層／処理を有し、指紋の付着が軽減又は防止される。有利には、この実施形態によれば、ガラスシートは、前記指紋防止層／処理を第二のテクスチャ表面上に有する。このような層／処理は、反対面に堆積された透明で誘電性の薄い層と組み合わせることができる。このような層／処理は、同じ面に堆積された反射防止層と組み合わせることができる。
【００８４】
本発明のまた別の実施形態によれば、ガラスシートは、抗菌層／処理を有する。有利には、この実施形態によれば、ガラスシートは、前記抗菌層／処理を第二のテクスチャ表面上に有する。例えば、このような抗菌処理は、ガラスシート内の外側表面に近い部分への銀イオンの拡散であり得る。
【００８５】
ここで、本発明の実施形態をあくまでも例として、本発明によらない幾つかの比較例と共にさらに説明する。以下の例は、例示のために提供され、本発明の範囲を限定するものではない。
【実施例】
【００８６】
２つの市販のシングルエッチングガラスシートを組み立てて、両面がテクスチャ加工されたカバーガラスシートを再現することによって例１〜５のカバーガラスシートを用意した。各シングルエッチングガラスシートは、テクスチャ（Ｒａ及びＲｓｍ）の点及び光学特性（ヘイズ、透明度及び光沢）の点で特徴付けられる。２つのシングルエッチングガラスシートは、それらの平滑な表面を介して屈折液によって結合され、したがってダブルテクスチャカバーガラスシートが形成される。ソーダ石灰ガラスと同じ屈折率の屈折液（屈折率１．５２のＣａｒｇｉｌｌの屈折率調整浸液）を添加しても、ヘイズ及び透明度の測定値の測定を妨害しない。
【００８７】
全ヘイズは、ダブルテクスチャカバーガラスシートについて、標準試験方法ＡＳＴＭ  Ｄ１００３により、光源Ａを用いて測定した。ＡＳＴＭ  Ｄ１００３により測定されたヘイズ値は、全体的に、ヘイズメータ内でカバーガラスシートの何れの表面が照明されるかを問わず同じであることに留意されたい。光沢測定は、ＡＳＴＭ標準Ｄ５２３に従い、６０°の特定の角度において、グロスメータ  −  ＢＹＫのＭｉｃｒｏ−Ｔｒｉ  Ｇｌｏｓｓを用いて行った。表面粗さ測定は、３Ｄ光学プロファイラＬｅｉｃａ  Ｔｙｐｅ  ＤＣＭ３Ｄにより、「ライカマップ」ソフトウェアを使用して、１２ｍｍの評価長さにおいて且つガウシアンフィルタであって、そのカットオフ波長は、０．８ｍｍである、ガウシアンフィルタを用いて行った。サンプルは、まず、洗剤で洗浄して乾燥させる。その後、顕微鏡にセットし、従来の設定後、２Ｄプロファイルの取得を開始する（ソフトウェアは、２．５マイクロメートルのデフォルトカットオフ波長λＳを適用する）。
【００８８】
例１〜５の例示的なカバーガラスシートは、重量パーセンテージで以下の組成を有するソーダ石灰組成物である。
【００８９】
2021533415.tif 000003
【００９０】
比較例１
比較例１のカバーガラスシートは、カバーガラスシートの第一の内側表面としてのＶＲＤ  ＶＣＬＯ  ９０ソーダ石灰エッチングガラスを、屈折率１．５２のＣａｒｇｉｌｌの屈折率調整浸液を介して、カバーガラスシートの第二の外側表面としてのＶＲＤ  ＶＣＬＯ  ６０ソーダ石灰エッチングガラスに結合することによって用意した。ＶＲＤ  ＶＣＬＯ  ６０及びＶＲＤ  ＶＣＬＯ  ９０は、ＡＧＣ  Ｇｌａｓｓ  Ｅｕｒｏｐｅから市販されているガラスシートである。ＨａｚｅＭａｘの値は、式（Ａ）により計算されている。
【００９１】
2021533415.tif 000004
【００９２】
例１のカバーガラスシートは、本発明の範囲に含まれない。なぜなら、それは、Ｈａｚｅ２の値が７．７％であり、要求される最大ヘイズ値６．０％を超えているからである。
【００９３】
比較例２
比較例２のカバーガラスシートは、２枚のＬＴＳ  ＶＣＬＯ  ６０ソーダ石灰エッチングガラスを、屈折率１．５２のＣａｒｇｉｌｌの屈折率調整浸液を介して結合することによって用意した。ＬＳＴ  ＶＣＬＯ  ６０は、ＡＧＣ  Ｇｌａｓｓ  Ｅｕｒｏｐｅから市販されているガラスシートである。ＨａｚｅＭａｘの値は、式（Ａ）により計算されている。
【００９４】
2021533415.tif 000005
【００９５】
例２のカバーガラスシートは、本発明の範囲に含まれない。なぜなら、それは、Ｈａｚｅ２の値が８．２％であり、要求される最大ヘイズ値０．７％を超えているからである。
【００９６】
例３
例３のカバーガラスシートは、２枚のＦａｌｃｏｎ  ８０ソーダ石灰エッチングガラスを、屈折率１．５２のＣａｒｇｉｌｌの屈折率調整浸液を介して結合することによって用意した。Ｆａｌｃｏｎ  ８０は、ＡＧＣ  Ｇｌａｓｓ  Ｅｕｒｏｐｅから市販されているガラスシートである。
【００９７】
2021533415.tif 000006
【００９８】
例３のカバーガラスシートは、本発明の範囲に含まれる。なぜなら、それは、Ｈａｚｅ２の値が３．３％であり、式（Ａ）により計算される最大ヘイズ値５．４％より低く、式（Ｂ）により計算される好ましい最大ヘイズ値３．６％よりさらに低いからである。
【００９９】
例４
例４のカバーガラスシートは、２枚のＬＴＳ  ＶＣＬＯ  ９０ソーダ石灰エッチングガラスを、屈折率１．５２のＣａｒｇｉｌｌの屈折率調整浸液を介して結合することによって用意した。ＬＳＴ  ＶＣＬＯ  ９０は、ＡＧＣ  Ｇｌａｓｓ  Ｅｕｒｏｐｅから市販されているガラスシートである。
【０１００】
2021533415.tif 000007
【０１０１】
例４のカバーガラスシートは、本発明の範囲に含まれる。なぜなら、それは、Ｈａｚｅ２の値が２．５％であり、式（Ａ）により計算される最大ヘイズ値６．０％より低く、式（Ｂ）により計算される好ましい最大ヘイズ値４．２％よりさらに低いからである。
【０１０２】
例５
例５のカバーガラスシートは、カバーガラスシートの第一の内側表面としてのＶＲＤ  ＶＣＬＯ  １１０ソーダ石灰エッチングガラスを、屈折率１．５２のＣａｒｇｉｌｌの屈折率調整浸液を介して、カバーガラスシートの第二の外側表面としてのＶＲＤ  ＶＣＬＯ  ９０ソーダ石灰エッチングガラスに結合することによって用意した。ＶＲＤ  ＶＣＬＯ  ９０及びＶＲＤ  ＶＣＬＯ  １１０は、ＡＧＣ  Ｇｌａｓｓ  Ｅｕｒｏｐｅから市販されているガラスシートである。
【０１０３】
2021533415.tif 000008
【０１０４】
例５のカバーガラスシートは、本発明の範囲に含まれる。なぜなら、それは、Ｈａｚｅ２の値が２．４％であり、式（Ａ）により計算される最大ヘイズ値７．７％より低く、式（Ｂ）により計算される好ましい最大ヘイズ値５．９％より低く、式（Ｃ）により計算されるより好ましい最大ヘイズ値３．２％よりさらに低いからである。
【符号の説明】
【０１０５】
１０  カバーガラスシート
２０  表示素子
３０  表示装置
１  カバーガラスシートの第一の表面
２  カバーガラスシートの第二の表面
３  スペーサ
４  エアギャップ
５  保護フレーム
６  赤外線タッチセンサ
【図１】
2021533415.tif 000009
【国際調査報告】
2021533415.tif 000010
2021533415.tif 000011